(57)【要約】この超小型電子デバイス製造技術は、少なくとも１つの超小型電子ダイを超小型電子パッケージコアの少なくとも１つの開口内に配置して封止材料で固定するか、または少なくとも１つの超小型電子ダイを超小型電子パッケージコアなしに封止材料内に封止するか、若しくは少なくとも１つの超小型電子ダイをヒートスプレッダーの少なくとも１つの開口内に固定する。その後、誘電材料と導電トレースの積層配線構造を超小型電子ダイ、及び誘電材料、超小型電子パッケージコア及びヒートスプレッダーのうちの少なくとも１つに固着して、超小型電子デバイスを形成する。
2004538619.tif 000002
【特許請求の範囲】
【請求項１】
活性表面及び少なくとも１つの側面を有する超小型電子ダイと、
超小型電子ダイの少なくとも１つの側面に隣接し、超小型電子ダイの活性表面と実質的に同じ平面である少なくとも１つの表面を有する封止材料と、
超小型電子ダイの活性表面及び封止材料の前記表面に隣接して超小型電子ダイの活性表面と電気的に接触する積層配線構造とを有する超小型電子パッケージ。
【請求項２】
積層配線構造が、
第１の表面及び第２の表面を有する誘電材料の少なくとも１つの層と、
第１の表面から第２の表面へ延びる少なくとも１つの導電プラグと、
誘電材料の第１の表面上にあって少なくとも１つの導電プラグと接触する少なくとも１つの導電要素とより成る請求項１の超小型電子パッケージ。
【請求項３】
積層配線構造の少なくとも１つの導電プラグと超小型電子ダイの活性表面上の少なくとも１つの電気接点とはそれらの間の導電性接着剤により電気的に接続され、積層配線構造と超小型電子ダイの活性表面との間の導電性接着剤に隣接する領域には誘電材料が設けられている請求項２の超小型電子パッケージ。
【請求項４】
超小型電子パッケージの製造方法であって、
活性表面及び少なくとも１つの側面を有する少なくとも１つの超小型電子ダイを用意し、
少なくとも１つの超小型電子ダイの活性表面に保護膜を当接させ、
少なくとも１つの超小型電子ダイの側面に隣接する封止材料により、その少なくとも１つの平面が少なくとも１つの超小型電子ダイの活性表面と実質的に同じ平面となるように超小型電子ダイを封止し、
保護膜を除去し、
超小型電子ダイの活性表面と電気的接触するように、積層配線構造を超小型電子ダイの活性表面及び封止材料の前記表面に隣接して配設するステップより成る超小型電子パッケージの製造方法。
【請求項５】
積層配線構造を超小型電子ダイの活性表面上に配設するステップはさらに、積層配線構造の導電プラグを超小型電子ダイの活性表面の電気接点に導電性接着剤により固着するステップを含む請求項４の方法。
【請求項６】
第１の表面、反対側の第２の表面及び第１の表面から第２の表面へ延びる少なくとも１つの開口を有する超小型電子パッケージコアと、
活性表面を有し、少なくとも１つの開口内に配設された少なくとも１つの超小型電子ダイと、
超小型電子パッケージコアを少なくとも１つの超小型電子ダイに接着する封止材料と、
超小型電子ダイの活性表面及び超小型電子パッケージコアに隣接して超小型電子ダイの活性表面と電気的接触関係にある積層配線構造とより成る超小型電子パッケージ。
【請求項７】
超小型電子パッケージコアは、ビスマレイミドトリアジン樹脂系積層材料、ＦＲ４積層材料、ポリイミド積層材料、セラミック及び金属より成る群から選択した材料より成る請求項６の超小型電子パッケージ。
【請求項８】
封止材料はさらに、超小型電子ダイの活性表面及び超小型電子パッケージコアの第１の表面と実質的に同じ平面である少なくとも１つの表面をさらに備えた請求項６の超小型電子パッケージ。
【請求項９】
積層配線構造は、
第１の表面及び第２の表面を有する誘電材料の少なくとも１つの層と、
第１の表面から第２の表面へ延びる少なくとも１つの導電プラグと、
誘電材料の第１の表面上に少なくとも１つの導電プラグと接触関係に配設された少なくとも１つの導電要素とより成る請求項６の超小型電子パッケージ。
【請求項１０】
積層配線構造の少なくとも１つの導電プラグと超小型電子ダイの活性表面上の少なくとも１つの電気接点とはそれらの間の導電性接着剤により電気的に接続され、積層配線構造と超小型電子ダイの活性表面との間の導電性接着剤に隣接する領域には誘電材料が設けられている請求項９の超小型電子パッケージ。
【請求項１１】
超小型電子パッケージの製造方法であって、
第１の表面、反対側の第２の表面及び第１の表面から第２の表面へ延びる少なくとも１つの開口を有する超小型電子パッケージコアを用意し、
活性表面を有する少なくとも１つの超小型電子ダイを少なくとも１つの開口内に配設し、
超小型電子パッケージコアを封止材料により少なくとも１つの超小型電子ダイに接着し、
超小型電子ダイの活性表面と電気的接触関係となるように、積層配線構造を超小型電子ダイの活性表面及び封止材料の表面に隣接して配設するステップより成る超小型電子パッケージの製造方法。
【請求項１２】
積層配線構造を超小型電子ダイの活性表面上に配設するステップはさらに、積層配線構造の導電プラグを超小型電子ダイの活性表面の電気接点に導電性接着剤により固着するステップを含む請求項１１の方法。
【請求項１３】
超小型電子パッケージコアを用意するステップは、ビスマレイミドトリアジン樹脂系積層材料、ＦＲ４積層材料、ポリイミド積層材料、セラミック及び金属より成る群から選択した材料の超小型電子パッケージコアを用意するステップより成る請求項１１の方法。
【請求項１４】
超小型電子パッケージコアを少なくとも１つの超小型電子ダイに封止材料により接着する前に、超小型電子パッケージコアの第１の表面及び超小型電子ダイの活性表面を保護膜に当接させるステップをさらに含む請求項１１の方法。
【請求項１５】
超小型電子パッケージコアの第１の表面及び超小型電子ダイの活性表面を保護膜に当接させるステップは、超小型電子パッケージコアを少なくとも１つの超小型電子ダイに封止材料により接着する前に、超小型電子パッケージコアの第１の表面及び超小型電子ダイの活性表面を保護膜上の接着剤の層に当接させるステップをさらに含む請求項１１の方法。
【請求項１６】
第１の表面と、第１の表面から底面に延びる少なくとも１つの側壁により画定された少なくとも１つの凹部とを有するヒートスプレッダーと、
活性表面、裏側表面及び少なくとも１つの側面を有する、少なくとも１つの凹部内に配設された少なくとも１つの超小型電子ダイと、
少なくとも１つの超小型電子ダイの裏側表面を凹部の底面に接着する熱伝導性材料と、
超小型電子ダイの活性表面と電気的に接触するように、超小型電子ダイの活性表面及びヒートスプレッダーに隣接して配設された積層配線構造とより成る超小型電子パッケージ。
【請求項１７】
積層配線構造は、
第１の表面及び第２の表面を有する誘電材料の少なくとも１つの層と、
第１の表面から第２の表面へ延びる少なくとも１つの導電プラグと、
誘電材料層の第１の表面上に少なくとも１つの導電プラグと接触関係に配設された少なくとも１つの導電要素とより成る請求項１６の超小型電子パッケージ。
【請求項１８】
積層配線構造の少なくとも１つの導電プラグは超小型電子ダイの活性表面上の少なくとも１つの電気接点に接続されている請求項１７の超小型電子パッケージ。
【請求項１９】
凹部の少なくとも１つの側壁と超小型電子ダイの少なくとも１つの側面との間のギャップに配設された充填材料をさらに含む請求項１６の超小型電子パッケージ。
【請求項２０】
熱伝導性材料は樹脂、エポキシ、金属及び金属合金より成る群から選択される請求項１６の超小型電子パッケージ。
【請求項２１】
少なくとも１つの凹部の側壁は実質的に傾斜している請求項１６の超小型電子パッケージ。
【請求項２２】
超小型電子パッケージの製造方法であって、
第１の表面と、第１の表面から底面に延びる少なくとも１つの側壁により画定された少なくとも１つの凹部とを有するヒートスプレッダーを用意し、
活性表面、裏側表面及び少なくとも１つの側面を有する少なくとも１つの超小型電子ダイを少なくとも１つの凹部内に配設し、
少なくとも１つの超小型電子パッケージコアを凹部の底面に接着し、
超小型電子ダイの活性表面と電気的接触関係となるように、積層配線構造を超小型電子ダイの活性表面及びヒートスプレッダーの第１の表面に隣接して配設するステップより成る超小型電子パッケージの製造方法。
【請求項２３】
積層配線構造を超小型電子ダイの活性表面上に配設するステップはさらに、積層配線構造の導電プラグを超小型電子ダイの活性表面の電気接点に導電性接着剤により固着するステップを含む請求項２２の方法。
【請求項２４】
凹部の少なくとも１つの側壁と超小型電子ダイの少なくとも１つの側面との間のギャップに充填材料を配設するステップをさらに含む請求項２２の方法。
【請求項２５】
少なくとも１つの超小型電子ダイの裏側表面を凹部の底面に接着するステップは、少なくとも１つの超小型電子ダイの裏側表面を底面に、熱伝導性粒状物を充填した樹脂材料及び熱伝導性粒状物を充填したエポキシ材料より成る群から選択した熱伝導性材料で接着するステップより成る請求項２２の方法。
【請求項２６】
少なくとも１つの超小型電子ダイの裏側表面を凹部の底面に接着するステップは、少なくとも１つの超小型電子ダイの裏側表面を底面に、金属及び金属合金より成る群から選択した熱伝導性材料により接着するステップを含む請求項２２の方法。
【請求項２７】
少なくとも１つの超小型電子ダイの裏側表面を凹部の底面に接着するステップは、
複数の半田バンプを少なくとも１つの超小型電子ダイの裏側表面及び凹部の底面のうちの少なくとも一方の上に配設し、
少なくとも１つの超小型電子ダイの裏側表面と凹部の底面との間に、第１の複数の半田バンプと第２の複数の半田バンプとをリフローさせることにより実質的に連続する半田層を形成するステップより成る請求項２２の方法。
【請求項２８】
複数の半田バンプを配設するステップは、
少なくとも１つの超小型電子ダイの裏側表面上に半田ダム材料をパターン形成し、
半田ダム材料を貫通する複数の半田バンプを形成するステップより成る請求項２７の方法。
【請求項２９】
複数の半田バンプを配設するステップは、
凹部の底面上に半田ダム材料をパターン形成し、
半田ダム材料を貫通する複数の半田バンプを形成するステップより成る請求項２７の方法。
【請求項３０】
複数の半田バンプを少なくとも１つの超小型電子ダイの裏側表面及び凹部の底面のうちの少なくとも一方の上に配設するステップは、
少なくとも１つの超小型電子ダイの裏側表面に半田ダム材料をパターン形成し、半田ダムを貫通する複数の半田ダンプを形成することにより、第１の複数の半田バンプを少なくとも１つの超小型電子ダイの裏側表面上に配設し、
半田ダム材料を凹部の底面上にパターン形成し、半田ダム材料を貫通する複数の半田バンプを形成することにより、第２の複数の半田バンプを凹部の底面上に配設するステップより成り、
少なくとも１つの超小型電子ダイの裏側表面と凹部の底面との間に実質的に連続する半田層を形成するステップは、
第１の複数の半田バンプと第２の複数の半田バンプとをリフローさせて少なくとも１つの超小型電子第ダイを凹部内に整列させ、
少なくとも１つの超小型電子ダイの裏側表面及び凹部の底面の上の半田ダム材料を除去し、
少なくとも１つの超小型電子ダイを定位置に保持しながら第１の複数の半田バンプ及び第２の複数の半田バンプを再びリフローさせるステップより成る請求項２７の方法。
【請求項３１】
実質的に連続する半田層を形成する間に少なくとも部分真空を引くステップをさらに含む請求項３０の方法。
【発明の詳細な説明】
【発明の背景】
【０００１】
【技術分野】
【０００２】
本発明は、超小型電子パッケージの製造装置及びプロセスに関し、さらに詳細には、少なくとも１つの超小型電子ダイを封止し、それと電子接続するための積層配線構造を形成する製造技術に関する。
【技術の状態】
【０００３】
集積回路コンポーネントのさらなる高性能化、低コスト化及び微小化並びに集積回路の実装高密度化は、コンピューター業界が現在も挑戦中の課題である。これらの課題が達成されるにつれて、超小型電子ダイはますます小型化される。もちろん、実装密度を増加するという課題を達成するには、超小型電子ダイパッケージ全体の大きさを超小型電子ダイそれ自体のサイズに等しいかそれよりわずかに大きく（約１０％乃至３０％）する必要がある。かかる超小型電子ダイの実装は、「チップスケールパッケージング」または「ＣＳＰ」と呼ばれる。
【０００４】
図３５に示すように、本当のＣＳＰでは、超小型電子ダイ４０２の活性表面４０４上にビルドアップ層が直接形成される。ビルドアップ層は、超小型電子ダイの活性表面４０４上に位置する誘電層４０６を含む。導電トレース４０８が、各導電トレース４０８の一部が活性表面４０４上の少なくとも１つのコンタクト４１２に接触するように誘電層４０６上に形成される。外部コンポーネント（図示せず）と接触させるための半田ボールまたは導電ピンのような外部コンタクトが、少なくとも１つの導電トレース４０８と電気的に接触するように形成される。図３５は、誘電層４０６上の半田マスク材４１６に取囲まれた半田ボール４１４のような外部コンタクトを示す。しかしながら、このような本当のＣＳＰでは、一般的に、超小型電子ダイの活性表面４０４により提供される表面領域からは、ある特定タイプの超小型電子ダイ（例えば、論理回路）の外部コンポーネント（図示せず）への接触に必要な全ての外部コンタクトに十分な表面が得られない。
【０００５】
実質的に剛性材料より成る基板または実質的に可撓性材料より成るフレキシブルコンポーネントのような介在物により、表面積をさらに増加することができる。図３６に示す基板の介在物４２２は、その第１の表面４２６に超小型電子ダイ４２４が小さな半田ボール４２８を介して電気的接触関係に固着されている。小さな半田ボール４２８は、超小型電子ダイ４２４上のコンタクト４３２と、基板の介在物の第１の表面４２６上の導電トレース４３４との間を延びる。導電トレース４３４は、基板の介在物４２２を貫通するビア４４２により介在物４２２の第２の表面４３８上のボンディングパッド４３６と個別に電気的接触関係にある。外部コンタクト４４４（半田ボールとして示す）はボンディングパッド４３６上に形成される。外部コンタクト４４４は、超小型電子ダイ４２４と外部の電気システム（図示せず）との間の電気的接続に利用される。
【０００６】
基板の介在物４２２を使用するには、幾つかの処理ステップが必要である。これらの処理ステップはパッケージコストの増加要因である。さらに、小さな半田ボール４２８を使用してもクラウディングの問題が生じ、これが小さな半田ボール４２８間の短絡を惹き起し、また、汚染を防止し機械的安定性を与えるために超小型電子ダイ４２４と基板介在物４２２の間にアンダーフィル材料を挿入するのを難しくする。さらに、現在のパッケージは、基板の介在物４２２が厚いため将来の超小型電子ダイ４２４の電力搬送条件を満足せず、介在物の厚みによりランド側キャパシターのインダクタンスが過大になる。
【０００７】
図３７に示すフレキシブルコンポーネント介在物４５２では、その第１の表面４５８に超小型電子ダイ４５６の活性表面４５４が接着層４６２により固着されている。超小型電子ダイ４５６は封止材料４６４により封止されている。フレキシブルコンポーネント介在物４５２には、レーザーアブレイションにより、超小型電子ダイの活性表面４５４上のコンタクト４６６及びフレキシブルコンポーネント介在物４５２内にある所定の金属パッド４６８へ延びる開口が形成されている。フレキシブルコンポーネント介在物４５２の第２の表面４７２上及び開口内には、導電性材料の層が形成されている。導電性材料の層は、標準のフォトマスク／エッチングを用いたパターン形成により、導電ビア４７４及び導電トレース４７６を形成する。導電トレース４７６（導電トレース４７６の近くの半田マスク材料４８２により取囲まれる半田ボール４４８として示す）上には外部コンタクトが形成されている。
【０００８】
フレキシブルコンポーネント介在物４５２を使用するには、その介在物４５２を形成する接着材料層が必要であり、その介在物４５２を超小型電子ダイ４５６に接着しなければならない。これらの接着プロセスは比較的面倒で、パッケージコストを増加させる。さらに、その結果得られるパッケージは信頼性が低いことが判明している。
【０００９】
従って、上述の問題点を解消する、ＣＳＰに用いるトレースを形成するためのさらなる表面領域を提供する新しい装置及び技術を開発すると有利である。
【図示実施例の詳細な説明】
【００１０】
以下の詳細な説明において、本発明の特定の実施例を例示する添付図面を参照する。これらの実施例は、当業者が本発明を実施できるように十分に詳しく記載されている。本発明の実施例は多種多様であるが、それらは必ずしも相互に排他的なものではないことを理解されたい。例えば、１つの実施例について述べた特定の特徴部分、構造または特性は、本発明の思想及び範囲から逸脱しない限り他の実施例において具現化され得る。さらに、各実施例の個々の構成要素の配置及び構成は本発明の思想及び範囲から逸脱しない限り変更可能であることを理解されたい。従って、以下の詳細な説明は限定の意味で捉えるべきではなく、本発明の範囲は、頭書の特許請求の範囲をこの範囲に当然備わるべきである均等物の全範囲と共に正しく解釈することにより決定される。添付図面において、同じ参照番号は同一または類似の機能部分を指すものである。
【００１１】
本発明は、少なくとも１つの超小型電子ダイを超小型電子パッケージコアの少なくとも１つの開口内に配置して封止材料で固定する超小型電子デバイス製造技術、少なくとも１つの超小型電子ダイを超小型電子パッケージコアなしに封止材料内に封止する超小型電子デバイス製造技術、または少なくとも１つの超小型電子ダイをヒートスプレッダーの少なくとも１つの開口内に固定する超小型電子デバイス製造技術を包含する。その後、誘電材料と導電トレースの積層配線構造を超小型電子ダイ及び誘電材料、超小型電子パッケージコア及びヒートスプレッダーのうちの少なくとも１つに固着して、超小型電子デバイスを形成する。
【００１２】
図１−８は、積層配線構造の形成方法を示す。図１に示すように、銅、銅合金、アルミニウム、アルミニウム合金のような金属フォイル１０２を、ガラス−エポキシ材料（例えば、ＦＲ４材料）、エポキシ樹脂、ポリイミドなどのような誘電材料の層１０４の第１の表面１０６に積層する。図２に示すように、少なくとも１つの開口１０８を誘電層１０４に形成して、金属フォイル１０２の一部を露出させる。その後、金属フォイル１０２／誘電層１０４の積層体を洗浄するとよい。
【００１３】
図３に示すが、当業者であればわかるように、金属のような導電材料をめっきにより開口１０８（図２を参照）に充填して導電性プラグ１１２を形成する。図４に示すように、その後、光リソグラフィーとエッチングによるような方法を用いて金属フォイル１０２をパターン形成することにより、ランド１１４及びトレース１２０（図１６を参照）のような少なくとも１つの導電要素を形成する。図５に示すように、錫と鉛の半田、無鉛半田（例えば、錫と銀及錫と銅の半田）、導電性接着剤（例えば、金属充填エポキシ）などのような導電性接合層１１６を、誘電層１０４の第２の表面１１８に隣接する導電性プラグ１１２上に形成する。この導電性接合層１１６は、半田または半田合金のめっき、ペーストのスクリーンプリンティング（導電性接着剤または半田ペーストの何れか）、Super Juffitプロセスを用いる古河スーパー半田プロセスの使用などを含む（これらに限定されない）常用の種々の方法により形成できる。その後、図６に示すように、誘電層の第２の表面１１８及び導電性接着層１１６の上に接着層１２２を配設して、積層構造１２４を形成する。図７に示すように、複数の積層構造１２４、１２４´、１２４”を整列させる。積層構造１２４´は導電性プラグ１１２´及びランド１１４´を有すること、また、積層構造１２４´には、導電性接合層及び接着層のない誘電層１０４´の互いに反対側の表面上にトレース１２０´が形成されているが、その理由は導電性接合層及び接着層は隣接する積層構造１２４及び１２４”により提供されるからであることを注意されたい。
【００１４】
その後、複数の積層構造１２４、１２４´、１２４”を真空高温加圧プロセスにかけて、図８に示すような積層配線構造１３０を形成する。図８に示すように、真空高温プロセスにより、１つの積層構造（１２４、１２４´及び／または１２４”）の導電性接合層１１６は隣接する積層構造のランド（１１４、１１４´及び／または１１４”）及びトレース１２０´に接合される。もちろん、積層配線構造１３０は３つの層に限定されず、それよりも少数または多数の層により構成できることがわかるであろう。かかる積層配線構造１３０は、Ibiden U.S.A., Santa Clara, California, U.S.A.から市販されている。実質的に同じ特性を備えているが、異なる製造プロセスにより製造される他の積層配線構造として、Matsushita Electronic Components, Co., Ltd., Osaka, Japan (例えば、LIVH)及びCTS Corporation, Elkhart, IN, U.S.A.(例えば、ViaPly)から市販されるものがある。この場合、従来のフリップチップ用として現在使用されている半田バンプの代わりにめっき金属スタッド（銅または他の適当な金属もしくは合金）を用いることができる。製造後、積層配線構造１３０の機能を、適当なテスト器具を用いる電気的テストまたは他の手段によりチェックをすることができる。
【００１５】
図９−１９は、超小型電子デバイスの形成方法を示す。図９は、超小型電子デバイスの製造に用いる超小型電子パッケージコア２０２を示す。超小型電子パッケージコア２０２は実質的に平坦な材料で形成するのが好ましい。超小型電子パッケージコア２０２の製造に用いる材料として、ビスマレイミドトリアジン（ＢＴ）樹脂系積層材料、ＦＲ４積層材料（難燃性ガラス−エポキシ材料）、種々のポリイミド積層材料、セラミック材料などと、銅のような金属材料などが含まれるが、これらに限定されない。超小型電子パッケージコア２０２は、第１の表面２０６から反対側の第２の表面２０８へ貫通する少なくとも１つの開口２０４を有する。図１０に示すように、開口２０４は矩形／正方形２０４ａ、角が丸い矩形／正方形２０４ｂ及び円形２０４ｃを含む任意の形状及びサイズでよいが、それらに限定されない。開口２０４のサイズ及び形状についての唯一の制約は、以下に述べるように、それらが対応の超小型電子ダイを収容するに適当な大きさ及び形状を有する必要があるということである。
【００１６】
図１１は、第１の表面２０６が保護膜２１２に当接する超小型電子パッケージコアを示す。保護膜２１２はKaptonポリイミドフィルム(E. I. du Pont de Nemours and Company, Willmington, Delaware)のような実質的に可撓性材料であるのが好ましいが、金属フィルムを含む任意適当な材料で形成することもできる。好ましい実施例において、保護膜２１２は超小型電子パッケージコアと実質的に同一の熱膨張係数（ＣＴＥ）を有する。図１２は、それぞれが活性表面２１６及び裏側表面２１８を有し、超小型電子パッケージコア２０２の対応開口２０４内に配置された超小型電子ダイ２１４を示す。超小型電子ダイ２１４は、論理回路（ＣＰＵ），メモリー（ＤＲＡＭ、ＳＲＡＭ，ＳＤＲＡＭなど）、コントローラー（チップセット）、キャパシター、抵抗、インダクターなどを含む（それらに限定されない）任意公知の能動または受動超小型電子デバイスでよい。超小型電子ダイ２１４は、使用前に機能不全のダイを除去するために電気的及び／または他の方法でテストするのが好ましい。
【００１７】
１つの実施例（図示）において、超小型電子パッケージコア２０２の厚さ２１７と、超小型電子ダイの厚さ２１５とは実質的に等しい。超小型電子ダイ２１４は、それらの活性表面２１６が保護膜２１２と当接するように配置されている。保護膜２１２は、超小型電子パッケージコアの第１の表面２０６及び超小型電子ダイの活性表面２１６に固着されるシリコーンまたはアクリル系のような接着剤を有する。この接着剤の膜は、超小型電子ダイ２１４及び超小型電子パッケージコア２０２を型、好ましくは液体分散封止システム、真空プレスまたは封止プロセスに用いる他の装置内に配置する前に形成するとよい。保護膜２１２は、ＥＴＦＥ（エチレン−テトラフルオロエチレン）またはテフロンフィルムのような非接着性フィルムでもよく、それは封止プロセス時、超小型電子ダイの活性表面２１６及び超小型電子パッケージコアの第１の表面２０６の上に型または他の装置の内側表面により保持される。別の実施例において、超小型電子ダイ２１４及び超小型電子パッケージコア２０２は、テープでなくて再利用可能なプラテン上の定位置に（接着剤、真空チャックなどにより）保持される。
【００１８】
その後、超小型電子ダイ２１４を、プラスチック、樹脂、エポキシ、エラストマー（即ち、ゴム状）材料などのような封止材料２２２により封止する。図１３に示すように、封止材料２２２を超小型電子ダイ２１４により占有されていない開口２０４の部分に配設する。超小型電子ダイ２１４の封止は、トランスファー・圧縮成形及び計量供給を含む（それらに限定されない）任意公知のプロセスにより行うことができる。封止材料２２２により超小型電子ダイ２１４を超小型電子パッケージ２０２内に固定すると、その結果得られる構造体は機械的剛性を有し、その後積層配線構造を固着するための表面領域が得られる。
【００１９】
図１４に示すように、封止後に、保護膜２１２を除去して超小型電子ダイの活性表面２１６を露出させる。図１４に示すように、封止材料２２２は、超小型電子パッケージコアの第１の表面２０６と超小型電子ダイの活性表面２１６との間の空間を充填するように成形または計量供給するのが好ましい。その結果、封止材料２２２の少なくとも１つの表面２２４が超小型電子ダイの活性表面２１６及び超小型電子パッケージコアの第１の表面２０６と同じ実質的に同一平面となる。
【００２０】
図１５は、超小型電子パッケージコア２０２内に封止材料２２２により封止された１つの超小型電子ダイ２１４を示す。超小型電子ダイ２１４はもちろん、超小型電子ダイの活性表面２１６上に配置された複数の電気接点２３２を有する。電気接点２３２は、超小型電子ダイ２１４内の回路（図示せず）に電気的に接続されている。図示を簡潔にするために、４つの電気接点２３２だけを示した
【００２１】
図１６に示すように、積層配線構造１３０（予め製造されている）を電気接点２３２に当接させてそれらと接触関係にする。埋め込まれた超小型電子ダイ２１４と機械的及び電気的に接続するために、積層配線構造１３０と埋め込まれた超小型電子ダイとの間の層は、適当な誘電材料２３０（ガラス−エポキシ材料、例えばＦＲ４材料、エポキシ樹脂及びポリイミド）と、導電性接着材料２４０（金属充填エポキシ樹脂など）とを含む必要がある。好ましい実施例において、これらの接着材料は、積層配線構造１３０を形成した後に適用する。整列の問題に応じて、トレースを超小型電子ダイ２１４に当接するレベルに配置することが可能である。トレースを超小型電子ダイ２１４に当接するレベルに配置できない場合、超小型電子ダイ２１４の方の面にトレースがないように積層配線構造１３０を形成する必要がある。
【００２２】
図１７に示すように、積層配線構造１３０を固着した後、半田バンプ、半田ボール、ピンなどのような外部コンポーネント（図示せず）との接続用の導電性配線構造を形成するにあたり、ランド１１４を用いることができる。例えば、積層配線構造１３０の上に半田マスク材料２５２を配置する。その後、複数のビアを半田マスク材料２５２に形成して、各ランド１１４またはトレース１２０の少なくとも一部を露出させる。半田ペーストをスクリーンプリンティングした後リフロープロセスを実行するか、または公知のめっき法によるなどして、半田バンプのような複数の導電バンプ２５８を各ランド１１４またはトレース１２０の露出部分の上に形成することができる。
【００２３】
図１８は、超小型電子パッケージコア２０２内に封止材料２２２により封止された複数の超小型電子ダイ２１４を示す。積層配線構造１３０は、前述した態様で、超小型電子ダイの活性表面２１６、超小型電子パッケージコアの第１の表面２０６及び封止材料の表面２２４に固着されている。その後、積層配線構造１３０及び超小型電子パッケージコア２０２を線２６４に沿って切断することにより個々の超小型電子ダイ２１４を単品化し、図１９に示すような少なくとも１つの超小型電子ダイパッケージ２６６の単品を形成する。また、個々の超小型電子ダイ２１４を最初に切り離し、切り離した配線構造１３０をそれに固着して、超小型電子ダイパッケージ２６６の単品を直接形成するようにすると、ダイとダイの間の整列問題が無くなる。
【００２４】
好ましい実施例において、「合格」（即ち、電気的または他の手段によるテストの結果）とされた超小型電子ダイ２１４は、超小型電子パッケージコア２０２の合格とされた積層配線構造１３０に対応する位置だけに組み込まれる。従って、機能不全の積層配線構造１３０を固着したため、合格とされた超小型電子ダイ２１４が無駄になることがなくなる。超小型電子ダイパッケージは、切り離された個々の多層コネクターを個々の封止済み超小型電子ダイに固着することによっても形成できることがわかる。
【００２５】
もちろん、複数の超小型電子ダイ２１４を超小型電子パッケージコア２０２の単一の開口２０４内に封止材料２２２により封止できることもわかる。
【００２６】
さらに、超小型電子パッケージコア２０２はオプションであることも理解されたい。超小型電子ダイ２１４は、図２０に示すように、封止材料２２２により封止するだけでもよい。その後、積層配線構造１３０及び封止材料２２２を線２６８に沿って切り離すことにより個々のダイ２１４に単品化して、図２１に示すような少なくとも１つの超小型電子ダイパッケージ２７０の単品を形成する。また、個々の超小型電子ダイ２１４を最初に切り離し、切り離した配線構造１３０をそれに固着して、超小型電子ダイパッケージ２７０の単品を直接形成することにより、ダイ間の整列問題をなくすことができることもわかる。
【００２７】
本発明の別の実施例によると、ヒートスプレッダーを超小型電子ダイパッケージに組み込むことができる。図２２は、超小型電子パッケージの製造に使用できるヒートスプレッダー３０２を示す。ヒートスプレッダー３０２は、実質的に平坦で高い熱伝導性を有する材料で形成するのが好ましい。ヒートスプレッダー３０２の製造に用いる材料には、銅、銅合金、モリブデン、モリブデン合金、アルミニウム、アルミニウム合金などのような金属が含まれるが、これらに限定されない。ヒートスプレッダーの製造に用いる材料には、ＡｌＳｉＣ、ＡｌＮなどのような熱伝導性セラミック材料も含まれるが、これらに限定されない。さらに、ヒートスプレッダー３０２はヒートパイプのようなより複雑なデバイスでもよいことがわかる。ヒートスプレッダー３０２は、第１の表面３０６から延びる少なくとも１つの凹部３０４を有する。図２３は、ヒートスプレッダー３０２の側断面図である。各凹部３０４は、少なくとも１つの側壁３０８と、実質的に平坦な底面３１２とにより画定され、側壁は超小型ダイの整列し易くするために傾斜している。図２２−２３は実質的に傾斜した側壁３０８を有するヒートスプレッダーの凹部３０４を示すが、側壁を実質的に垂直にしてもよいことがわかる。
【００２８】
図２４は、活性表面３１６及び裏側表面３１８を有し、ヒートスプレッダーの対応凹部３０４（図２３を参照）内に配置された超小型電子ダイ３１４を示す。この凹部３０４は、超小型電子ダイ３１４を受容するに適当なサイズ及び形状を有する。整列の目的で、超小型電子ダイ３１４とヒートスプレッダー３０２の両方に基準マーク（図示せず）を用いることができる。図２４に示す実施例では、超小型電子ダイ３１４が凹部３０４の底面３１２に熱伝導性接着材料３２２により固着される。接着材料３２２は、銀または窒化アルミニウムのような熱伝導性粒状物を充填した樹脂またはエポキシ材料より成るものでよい。接着材料３２２は、低融点を有する金属または金属合金（例えば、半田材料）などでもよい。
【００２９】
別の実施例において、超小型電子ダイ３１４は自己整列式半田プロセスにより凹部の底面３１２に固着される。図２５−２９は、超小型電子ダイをそれとヒートスプレッダー３０２との間の熱伝導を確保しながらヒートスプレッダーの凹部３０４内に簡単且つ正確に配置する自己整列式半田プロセスを示す。図２５に示すように、鉛、錫、インジウム、ガリウム、ビスマス、カドミウム、亜鉛、銅、金、銀、アンチモン、ゲルマニウム及びそれらの合金のような高熱伝導性材料より成るのが好ましい第１の複数の半田バンプ３３２を、超小型ダイ３１４を単品化する前に、ウェハー全体にわたって形成する。これにより、第１の複数の半田バンプ３３２を全ての超小型電子ダイ３１４上の同じ位置に配置してコストを削減することができる。第１の複数の半田バンプ３３２は、ウェハーの前面上の基準マーカー（図示せず）として特徴部分と整列可能である。
【００３０】
第１の複数の半田バンプ３３２は、最初に、当該技術分野で知られた種層のようなぬれ層３３４を超小型電子ダイの裏側表面３１８に対応するウェハーの上側表面に適用することにより形成可能である。フォトレジストのような除去可能な半田ダム３３６をぬれ層３３４上にパターン形成することにより、第１の複数の半田バンプ３３２の半田がぬれ層３３４にわたって早期にぬれるのが防止される。第１の複数の半田バンプ３３２は、めっきにより、またはペーストをフォトレジストの開口内にスクリーンプリンティングした後ペーストをリフローさせることにより、形成することができる。
【００３１】
図２６に示すように、上述した方法を用いて、ヒートスプレッダーの凹部３０４の底面３１２上に、第２の複数の半田バンプ３３８をぬれ層３４２及び譲渡可能な半田ダム３４４と共に配設することができる。第２の複数の半田バンプ３３８は、第１の複数の半田バンプ３３２について説明したような材料で形成可能である。第２の複数の半田バンプ３３８は、ヒートスプレッダー３０２上の基準マーカー（図示せず）のような特徴部分と整列される。あるいは、コストを削減してプロセスを単純化するために、第１の複数の半田バンプ３３２または第２の複数の半田バンプ３３８の何れかをなくして、ぬれ層及びパターン形成された半田層だけが対応の表面上に存在するようにしてもよい。
【００３２】
図２７に示すように、超小型電子ダイ３１４（ダイシング後の）をヒートスプレッダーの凹部３０４内に配置するが、第１の複数の半田バンプ３３２と第２の複数の半田バンプ３３８とが超小型電子ダイ３１４を所望の位置に整列させるようにする。第１の複数の半田ボール３３２と第２の複数の半田ボール３３８とは、最初の整列及び最後の熱接触を行うためにサイズ及び組成が異なるものでよい。もちろん、半田バンプを超小型電子ダイ３１４またはヒートスプレッダーの凹部３０４の何れかのみに適用できることもわかる。
【００３３】
ヒートスプレッダー３０２は、第１の複数の半田バンプ３３２及び第２の複数の半田バンプ３３８の融点に、またはそれ以上に加熱してリフローを生ぜしめ、バンプ間の毛細管作用により超小型電子ダイ３１４が整列状態となるようにする。その後、超小型電子ダイの除去可能な半田ダム３３６及びヒートスプレッダーの除去可能な半田ダム３４４を当該技術分野で知られたフォトレジスト除去プロセスによるなどして除去する。次に、図２８に示すように、プラテン３４６を超小型電子ダイの活性表面３１６上に配置して、超小型電子ダイ３１４を水平に定位置に保持しながら、垂直方向の圧力を加え真空または部分真空状態で加熱して、第１の複数の半田ボール３３２及び第２の複数の半田ボール３３８の半田を再びリフローさせる。このプロセスでは、方向３５０の垂直な圧力を加えることにより相対的な水平移動が生じないようにする必要がある。半田がその融点以下まで冷却した後、圧力を解放する。図２９に示すように、これにより、超小型電子ダイの裏側表面３１８と凹部の底面３１２との間に実質的に連続する熱接触半田層３５２が得られる。真空または部分真空状態は、実質的に連続する熱接触半田層３５２内に空気の泡が存在しないように、または除去されるように寄与する。プラテン３４６（図２８を参照）を用いると、図２９にも示すように、ヒートスプレッダーの上側表面３０６と超小型電子ダイの活性表面３１６とが実質的に同一平面となる。
【００３４】
図３０に示すが、上述したように、積層配線構造１３０を、超小型電子ダイの活性表面３１６及びヒートスプレッダーの第１の表面３０６に固着する。その後、積層配線構造１３０及びヒートスプレッダー３０２を切断して個々の超小型電子ダイ３１４を単品化することにより、図３１に示すような少なくとも１つの超小型電子ダイパッケージ３２０の単品を形成する。また、個々の超小型電子ダイ３１４を最初に切り離し、切り離した配線構造１３０をそれに固着して超小型電子ダイパッケージ３２０の単品を直接形成することにより、ダイ間の整列問題を解消することができることがわかる。
【００３５】
図３２に示すように、別の実施例では、プラスチック、樹脂、エポキシなどのような充填材料３７２を超小型電子ダイ３１４と凹部の側壁３０８との間のギャップに配設することにより、超小型電子ダイの活性表面３１６とヒートスプレッダーの第１の表面３０６との間に充填材料３７２の平坦な表面３７４を形成することができる。図３３に示すように、これは、テープフィルム３７６を超小型電子ダイの活性表面３１６とヒートスプレッダーの第１の表面３０６の上に配置することにより達成可能である。テープフィルム３７６は、Kaptonポリイミドフィルム(E. I. du Pont de Nemours and Company, Willmington, Delaware)のような実質的に可撓性材料であるのが好ましいが、シリコーンのような接着剤を有する金属フィルムを含む任意適当な材料で形成することもできる。充填材料３７２（図示せず）は、ヒートスプレッダーの第２の表面３８２から凹部の側壁３０８へ延びる少なくとも１つのチャンネル２７８を介して注入する。
【００３６】
テープフィルム３７６を除去し、上述したように、積層配線構造１３０を超小型電子ダイの活性表面３１６及びヒートスプレッダーの第１の表面３０６に固着する。その後、積層配線構造１３０及びヒートスプレッダー３０２を切り離して個々の超小型電子ダイ３１４を単品化し、図３４で示すような少なくとも１つの超小型電子ダイパッケージの単品３８６を形成する。また、個々の超小型電子ダイ３１４を最初に切り離し、切り離した配線構造１３０をそれに固着して、超小型電子ダイパッケージ３８６の単品を直接形成することにより、ダイ間の整列問題を解消することができることがわかる。
【００３７】
別の実施例において、積層配線構造１３０を最初に超小型電子３１４及びヒートスプレッダー３０２に固着することができる。その後、封止材料３７２を積層配線構造１３０と超小型電子ダイ３１４及びヒートスプレッダー３０２の間のギャップにチャンネル３７８を介して導入すればよい。
【００３８】
本発明によると、超小型電子パッケージが薄いため、低インダクタンスのランド側キャパシターが得られる。さらに、超小型電子ダイのレベルに半田バンプが不要であるため、固有の寸法可変性が得られる。加えて、複雑な組立てを必要としないためコスト削減が実現される。
【００３９】
本発明の実施例を詳細に説明したが、頭書の特許請求の範囲より規定される本発明は、上記説明に示された特定の実施例に限定されるべきではなく、本発明の精神及び範囲から逸脱することなく多数の変形例及び設計変更が自明であることがわかるであろう。
【図面の簡単な説明】
【００４０】
【図１】積層配線構造の形成方法を説明する側断面図である。
【図２】積層配線構造の形成方法を説明する側断面図である。
【図３】積層配線構造の形成方法を説明する側断面図である。
【図４】積層配線構造の形成方法を説明する側断面図である。
【図５】積層配線構造の形成方法を説明する側断面図である。
【図６】積層配線構造の形成方法を説明する側断面図である。
【図７】積層配線構造の形成方法を説明する側断面図である。
【図８】積層配線構造の形成方法を説明する側断面図である。
【図９】本発明の実施例に用いるパッケージコアの斜視図である。
【図１０】本発明の実施例に用いるパッケージコアの平面図である。
【図１１】本発明によるパッケージコアを有する超小型電子パッケージの製造方法を示す側断面図である。
【図１２】本発明によるパッケージコアを有する超小型電子パッケージの製造方法を示す側断面図である。
【図１３】本発明によるパッケージコアを有する超小型電子パッケージの製造方法を示す側断面図である。
【図１４】本発明によるパッケージコアを有する超小型電子パッケージの製造方法を示す側断面図である。
【図１５】本発明によるパッケージコアを有する超小型電子パッケージの製造方法を示す側断面図である。
【図１６】本発明によるパッケージコアを有する超小型電子パッケージの製造方法を示す側断面図である。
【図１７】本発明によるパッケージコアを有する超小型電子パッケージの製造方法を示す側断面図である。
【図１８】本発明によるパッケージコアを有する超小型電子パッケージの製造方法を示す側断面図である。
【図１９】本発明によるパッケージコアを有する超小型電子パッケージの製造方法を示す側断面図である。
【図２０】本発明によるパッケージコアのない超小型電子パッケージの側断面図である。
【図２１】本発明によるパッケージコアのない超小型電子パッケージの側断面図である。
【図２２】本発明の一実施例に使用可能なヒートスプレッダーの斜視図である。
【図２３】本発明によるヒートスプレッダーを有する超小型電子パッケージの種々の形成方法を示す側断面図である。
【図２４】本発明によるヒートスプレッダーを有する超小型電子パッケージの種々の形成方法を示す側断面図である。
【図２５】本発明によるヒートスプレッダーを有する超小型電子パッケージの種々の形成方法を示す側断面図である。
【図２６】本発明によるヒートスプレッダーを有する超小型電子パッケージの種々の形成方法を示す側断面図である。
【図２７】本発明によるヒートスプレッダーを有する超小型電子パッケージの種々の形成方法を示す側断面図である。
【図２８】本発明によるヒートスプレッダーを有する超小型電子パッケージの種々の形成方法を示す側断面図である。
【図２９】本発明によるヒートスプレッダーを有する超小型電子パッケージの種々の形成方法を示す側断面図である。
【図３０】本発明によるヒートスプレッダーを有する超小型電子パッケージの種々の形成方法を示す側断面図である。
【図３１】本発明によるヒートスプレッダーを有する超小型電子パッケージの種々の形成方法を示す側断面図である。
【図３２】本発明によるヒートスプレッダーを有する超小型電子パッケージの種々の形成方法を示す側断面図である。
【図３３】本発明によるヒートスプレッダーを有する超小型電子パッケージの種々の形成方法を示す側断面図である。
【図３４】本発明によるヒートスプレッダーを有する超小型電子パッケージの種々の形成方法を示す側断面図である。
【図３５】当該技術分野で知られた超小型電子デバイスの真のＣＳＰを示す側断面図である。
【図３６】当該技術分野で知られた基板介在物を用いる超小型電子デバイスのＣＳＰの断面図である。
【図３７】当該技術分野で知られた可撓性コンポーネント介在物を用いる超小型電子デバイスのＣＳＰの断面図である。
【図３５】
2004538619.tif 000003
【図３６】
2004538619.tif 000004
【図３７】
2004538619.tif 000005
【国際公開パンフレット】
2004538619.tif 000006
2004538619.tif 000007
2004538619.tif 000008
2004538619.tif 000009
2004538619.tif 000010
2004538619.tif 000011
2004538619.tif 000012
2004538619.tif 000013
2004538619.tif 000014
2004538619.tif 000015
2004538619.tif 000016
2004538619.tif 000017
2004538619.tif 000018
2004538619.tif 000019
2004538619.tif 000020
2004538619.tif 000021
2004538619.tif 000022
2004538619.tif 000023
2004538619.tif 000024
2004538619.tif 000025
2004538619.tif 000026
2004538619.tif 000027
2004538619.tif 000028
2004538619.tif 000029
2004538619.tif 000030
2004538619.tif 000031
2004538619.tif 000032
2004538619.tif 000033
2004538619.tif 000034
2004538619.tif 000035
2004538619.tif 000036
2004538619.tif 000037
2004538619.tif 000038
2004538619.tif 000039
2004538619.tif 000040
2004538619.tif 000041
2004538619.tif 000042
2004538619.tif 000043
2004538619.tif 000044
2004538619.tif 000045
2004538619.tif 000046
2004538619.tif 000047
【国際公開パンフレット（コレクトバージョン）】
2004538619.tif 000048
【国際調査報告】
2004538619.tif 000049
2004538619.tif 000050
2004538619.tif 000051
2004538619.tif 000052
2004538619.tif 000053